교반기 , 질소 도입 관 , 온도계 , 및 선단 에 수기 를 부착 한 콘덴서 를 구비 한 중 합조 에 , 아미노페놀 1 . 75 g , 탄산칼륨 1 . 33 g 및 N - 메틸 - 2 - 피 롤리 돈 180 g 을 혼합 하 고 , 100 ℃ 로 승 온 후 , 폴리에테르 술폰 ( 스미토모 화학 주식회사 제조 , 스미 카 엑셀 PES 3600 P ) 120 g 을 첨가 하 였 다 . 상기 폴리에테르 술폰 의 클로르 말 단량 에 대한 , 상기 아미노페놀 의 양 은 1 ( 몰 비 ) 이 고 , 상기 폴리에테르 술폰 의 클로르 말단 에 대한 , 알칼리 금속 원자 의 몰 비 는 1 . 20 이 었 다 . 폴리에테르 술폰 이 용해 된 후 , 200 ℃ ( 내온 약 180 ℃) 에서 가열 하 여 8 시간 반응 시켰 다 .